(57)【要約】【課題】  多人数の幼児や児童に対して簡便かつ充分に歯磨き指導が可能な手段を提供すること。【解決手段】  バインダーと剥離剤とを含むアルコール系または水系溶剤中に着色顔料を分散させてなることを特徴とする擬似歯垢インク、および模型歯形の表面に着色皮膜を形成し、該皮膜を歯ブラシにより掻き取ることを特徴とする歯磨き指導方法。【選択図】  なし【特許請求の範囲】
【請求項１】
バインダーと剥離剤とを含むアルコール系または水系溶剤中に着色顔料を分散させてなることを特徴とする擬似歯垢インク。
【請求項２】
剥離剤が、脂肪酸エステル、ワックスまたは可塑剤である請求項１に記載の擬似歯垢インク。
【請求項３】
模型歯形の表面に着色皮膜を形成し、該皮膜を歯ブラシにより掻き取ることを特徴とする歯磨き指導方法。
【請求項４】
着色皮膜を請求項１に記載の擬似歯垢インクにより形成する請求項３に記載の歯磨き指導方法。
【発明の詳細な説明】
【技術分野】
【０００１】
本発明は、歯磨き指導に有用な擬似歯垢インクおよび歯磨き指導方法に関する。
【背景技術】
【０００２】
従来、家庭、幼稚園、小学校、歯科医院などにおいて、幼児や児童に対して歯磨きの仕方が指導されている。現在行なわれている指導方法は、実際の歯ブラシを用いて個別に行なう方法や、歯ブラシと歯形模型を用いて多人数に対して行なう方法である。また、歯磨きの効果を調べる方法として、歯磨き終了後に歯垢と反応して発色する薬剤を用いて、歯磨きが不十分で歯垢が残っている歯を着色する方法も行なわれている。
【０００３】
以上の如き従来の方法において、個別に指導を行なう方法は非常に手間がかかり、一度に多人数を指導するには不向きである。また、歯形模型と歯ブラシを用いる方法では、多人数を同時に指導できるが、どのようにすれば全ての歯を充分に磨くことができるかについて視覚的に訴えることができず、満足する歯磨き方法を児童などに納得させることができない。また、上記発色剤を用いる方法は視覚的に訴えることができるが、同時に多人数を指導することができない。
【発明の開示】
【発明が解決しようとする課題】
【０００４】
従って本発明の目的は、多人数の幼児や児童に対して簡便かつ充分に歯磨き指導が可能な手段を提供することにある。
【課題を解決するための手段】
【０００５】
上記目的は以下の本発明により達成される。すなわち、本発明は、バインダーと剥離剤とを含むアルコール系または水系溶剤中に着色顔料を分散させてなることを特徴とする擬似歯垢インク、および模型歯形の表面に着色皮膜を形成し、該皮膜を歯ブラシにより掻き取ることを特徴とする歯磨き指導方法を提供する。
【発明の効果】
【０００６】
本発明によれば、多人数の児童などに対し効率よく歯磨き指導を行なうことができる。
【発明を実施するための最良の形態】
【０００７】
次に発明を実施するための最良の形態を挙げて本発明をさらに詳しく説明する。本発明の擬似歯垢インクは、バインダーと剥離剤とを含むアルコール系または水系溶剤中に着色顔料を分散させてなることを特徴とする。溶剤としてアルコール系を使用する場合には着色皮膜の乾燥が容易であり、水系溶剤を用いれば安全性が高い。以下、アルコール系溶剤を用いる場合を説明する。
【０００８】
上記バインダーは、着色顔料とともに着色皮膜を形成する材料であり、エタノールなどのアルコール系溶剤に可溶な天然または合成の樹脂類であればよい。好適な樹脂としては、例えば、ポリビニルブチラール樹脂、ケトン樹脂、スチレン−アクリル酸共重合樹脂、そのエステル化物、スチレン−マレイン酸共重合樹脂、その部分エステル化物、エチルセルロースなどが挙げられる。顔料の分散性や皮膜形成性の点ではポリビニルブチラール樹脂が好ましい。これらのバインダーは最終的に得られるインクにおいて１〜１０質量％の量で含まれる。
【０００９】
剥離剤は、本発明のインクを塗布および乾燥して着色皮膜を形成した時に該着色皮膜を過度に硬化させず、柔らかい状態に維持し、歯ブラシにより容易に掻き取ることができるようにする作用を有する。このような剥離剤としては、前記バインダーと相溶性のある脂肪酸エステル類、高級アルコール、二塩基酸エステルなどの各種可塑剤、ワックス、オイルなどが挙げられる。このような剥離剤は、前記バインダー１００質量部当たり５〜２００質量部の量で使用することが好ましい。
【００１０】
上記バインダーおよび剥離剤を溶解するアルコール系溶剤としては、エタノールやイソプロピルアルコールなどが好ましいが、該アルコールにケトン類などの他の溶剤や水を加えた混合溶剤であってもよい。これらのアルコール系溶剤は、本発明のインク中において７０〜９５質量％を占める量で用いることが好ましい。
【００１１】
本発明のインクは、上記バインダーおよび剥離剤を含むアルコール系溶剤中に着色顔料を分散させたものである。着色顔料は如何なる顔料でもよいが、鮮明性、分散性などを考慮すると黄色、赤色などの明るい色相のアゾ顔料が好ましい。これらの着色顔料は、予め前記バインダーによって分散処理された加工顔料であってもよい。これらの着色顔料は、本発明のインク中において１〜１０質量％を占める量で用いることが好ましい。
【００１２】
本発明の擬似歯垢インクは、上記成分を混合することによって得られるが、着色性や顔料の分散安定性を確保するために、ボールミルやペイントシェイカーなどにより分散処理して作成することが好ましい。また、本発明のインクは本発明の目的達成を妨げない範囲において、各種界面活性剤、乾燥防止剤、体質顔料などを添加してもよい。
【００１３】
次にインク溶剤が水系溶剤である場合について説明する。バインダーとしては、ポリビニルピロリドン、ポリビニルアルコール、カルボキシメチルセルロース、水溶性アクリル樹脂、水不溶性の樹脂のエマルジョンなどを用い、剥離剤としては、レシチン、クファリン、スフィンゴメリンなどを用い、水系溶剤としては、水、水とアルコールとの混合溶剤を用い、着色顔料としては水性顔料分散体を用い、その他は上記のアルコール系溶剤を用いた場合と同様にして本発明の水性擬似歯垢インクとすることができる。
【００１４】
以上の如くして得られた本発明の擬似歯垢インクは、陶器、磁器、石膏、金属、ガラス、プラスチックなどの非吸収性材料から構成した歯形模型の表面に塗布すると短時間で着色皮膜が形成される。該着色皮膜は歯ブラシなどで適当な力を加えて摩擦することにより、歯形表面から剥離する。
【００１５】
本発明の歯磨き指導方法は、模型歯形の表面に着色皮膜を形成し、該皮膜を歯ブラシにより掻き取ることを特徴としている。この方法で形成する着色皮膜は、前記本発明の擬似歯垢インクを用いて形成することが好ましい。用いる歯形は何れのサイズでもよいが、多人数を同時に指導する場合には、前記の如き材料から通常の歯形の２〜５倍程度大きなサイズの歯形模型を形成して使用することが好ましい。また、使用する歯ブラシも同様である。
【００１６】
以上のように歯形模型と歯ブラシとを用意し、該歯形模型の歯および歯茎の部分に刷毛塗りや小型スプレーを用いて前記擬似歯垢インクを適当量塗布し乾燥して着色皮膜を形成する。この状態で児童などの前で歯ブラシにて歯および歯茎をブラッシングする。ブラッシングが不十分であると、歯および歯茎の凹所、隙間、歯ブラシが届かなかった部分には着色皮膜が残るので、歯磨きが不十分であることを視覚的に児童などにアピールできる。そして着色皮膜が残っている部分を充分にブラッシングすることにより、着色皮膜が全て除去されるので、どのように歯磨きを行なえば、歯および歯茎の全体をまんべんなくブラッシングできるかを児童などに効率的に指導することができる。
【実施例】
【００１７】
次に実施例を挙げて本発明をさらに詳細に説明するが、本発明はこれにより限定されるものではない。なお、実施例の「部」は特に断りのない限り質量基準を示す。
実施例１
次の成分組成からなるミルベースを調製した。
・着色顔料（Ｃ．Ｉ．Ｐ．Ｒ．１１２）  １０．０部
・ポリビニルブチラール樹脂            １０．０部
・エチルアルコール                    ８０．０部
【００１８】
上記ミルベースを用いて、下記の成分組成からなる本発明の擬似歯垢インクを調製した。
・上記ミルベース                      ３０．０部
・剥離剤（ブチルイソステアレート）      ６．０部
・剥離剤（ファインエステルＴ−１２０）  ４．０部
・界面活性剤（エソデュオミンＴ／１１）  ２．０部
・乾燥防止剤（ハイソフロンＭＸ）        ０．２部
・エチルアルコール                    ５７．８部
【００１９】
実施例２
以下の材料を用いて実施例１と同様にして本発明の擬似歯垢インクを調製した。
・着色剤（マイクロリス  スカーレットＲ−Ａ）
７．０部
・剥離剤（イソオクタン酸セチル）        ４．０部
・ユニスターＨ−３３４Ｒ                ４．０部
・界面活性剤（エソデュオミンＴ／１１）  ３．０部
・乾燥防止剤（ソフター１０００）        ０．２部
・エチルアルコール                    ６６．８部
・イソプロピルアルコール              １５．０部
【００２０】
実施例３
以下の材料を用いて実施例１と同様にして本発明の擬似歯垢インクを調製した。
・着色剤（加工顔料  フジＡＳレッド）    ６．５部
・剥離剤（エヌジェルブＯＳ）            ４．０部
・ユニスターＨ−３３４Ｒ                ３．０部
・界面活性剤（レジコート１９３６）      ２．５部
・乾燥防止剤（ソフター１０００）        ０．３部
・エチルアルコール                    ６８．７部
・イソプロピルアルコール              １５．０部
【００２１】
実施例４
歯と歯茎が一体化している石膏製の歯形を作成し、その歯の表面にラッカーを塗布し、歯茎の部分には肌色の塗料を塗布して全体を非吸液性とした。この歯形模型の歯の部分と歯の付け根部分に前記実施例１の擬似歯垢インクを刷毛塗りし、５０℃で１０分間乾燥して赤色皮膜を形成した。次に歯ブラシを用いて歯に直交する方向に歯を軽くブラッシングした。ブラッシング後に観察すると、歯と歯との隙間には赤色皮膜が残っており、また、歯ブラシが届かなかった奥歯の間にも赤色皮膜が残っていた。次にこれらの塗膜が残っている部分を歯に平行に歯ブラシで多数回ブラッシングしたところ、全ての赤色皮膜は除去された。実施例２〜３の本発明の擬似歯垢インクを用いて同様に試験したところ同様の結果が得られた。
【００２２】
以上の実施例において用いた材料は次の通りである。
・ポリビニルブチラール樹脂（エスレックＢＬ−１、積水化学工業（株）製）
・ファインエステルＴ−１２０（トリメチロールプロパントリ脂肪酸エステル、ミヨシ油脂（株）製）
・エソデュオミンＴ／１１（ポリオキシエチレンアルキルジアミン、ライオン（株）製）
・ハイソフロンＭＸ（Ｎ−アシルアルキルアミン、ミヨシ油脂（株）製）
【００２３】
・マイクロリス  スカーレットＲ−Ａ（チバ社製）は、７０質量％のＣ．Ｉ．ピグメントレッド１６６と３０質量％のポリビニルブチラール樹脂からなる。
・ユニスターＨ−３３４Ｒ（トリメチロールプロパンラウリン酸ステアリン酸混合トリエステル、日本油脂（株）製）
・ソフター１０００（アルキルアミドアルコール、日本油脂（株）製）
・加工顔料  フジＡＳレッド（富士色素（株）製）は、５０質量％のナフトールＡＳ系モノアゾ顔料と５０質量％のポリビニルブチラール樹脂からなる。
・エヌジェルブＯＳ（ステアリン酸イソオクチル、新日本理化（株）製）
・レジコート１９３６（ポリオキシエチレンアルキルジアミン、ライオン（株）製）
【００２４】
実施例５
下記組成の本発明の水性擬似歯垢インクを調製した。該インクを用いて実施例４と同様にして歯磨き試験を行なったところ、実施例４と同様の結果が得られた。但し着色皮膜の乾燥は５０℃で４５分間行なった。
・水性顔料分散体（ＳＤレッド００２  御国色素製
固形分３０質量％）                      １０部
・サンプレンＵＸ−４００（三洋化成製）    １０部
・ゴーセノール（日本合成製）                ３部
・レシチン                                  ５部
・界面活性剤                                １部
・水                                      ７１部
【産業上の利用可能性】
【００２５】
本発明によれば、多人数の児童などに対し効率よく歯磨き指導を行なうことができる。